СПОСОБ ТЕСТИРОВАНИЯ УСТАНОВКИ ДЛЯ ЭЛЕКТРОДУГОВОЙ СВАРКИ

1. Способ тестирования установки для электродуговой сварки, при котором выполняют сварку на образце при использовании реальной установки для электродуговой сварки и эталонной установки для электродуговой сварки, регистрируют параметры режима сварки путем записи осциллограмм тока и напряжения, сравнивают зарегистрированные параметры и по результатам сравнения оценивают качество сварного шва и сварочные свойства реальной установки для электродуговой сварки, отличающийся тем, что дополнительно проводят частотную обработку осциллограмм тока и напряжения при использовании как реальной установки, так и эталонной в диапазоне от 0,1 до 5000 Гц, путем выделения по крайней мере трех информативных частотных диапазонов: диапазон высоких частот (500-5000 Гц), характеризующий пространственную устойчивость дуги, средних частот (10-500 Гц), характеризующий перенос электродного металла, и низких частот (0,1-10 Гц), характеризующий частоту колебания сварочной ванны и качество формирования сварного шва, после чего определяют коэффициенты вариации параметров режима для реальной и эталонной установок для электродуговой сварки по крайней мере для одного из выделенных информативных диапазонов по формуле:
Vi
i
, где К - коэффициент вариации одного из параметров режима сварки, σ - среднеквадратичное отклонение одного из параметров режима сварки, M(Пi) - математическое ожидание одного из параметров режима сварки, и сравнивают полученные коэффициенты, определяющие качество сварного шва, используя результаты сравнения для тестирования установки для электродуговой сварки.
2. Способ по п.1, отличающийся тем, что для информативного частотного диапазона 500-5000 Гц определяют коэффициенты вариации для параметров режима сварки - тока горения дуги, времени горения дуги, тока короткого замыкания, частоты коротких замыканий, времени коротких замыканий и за заданный промежуток времени тока сварки и напряжения на дуге.
3. Способ по п.1, отличающийся тем, что для информативного частотного диапазона 10-500 Гц определяют коэффициенты вариации для параметров режима сварки - тока горения дуги, времени горения дуги, тока короткого замыкания, частоты коротких замыканий, времени коротких замыканий и за заданный промежуток времени тока сварки и напряжения на дуге.
4. Способ по п.1, отличающийся тем, что для информативного частотного диапазона 0,1-10 Гц определяют коэффициенты вариации для параметров режима сварки - за заданный промежуток времени мощности дуги, тока сварки и напряжения на дуге.
5. Способ по п.1, отличающийся тем, что в качестве источника питания установки для электродуговой сварки используют инверторный источник питания.
6. Способ по п.1, отличающийся тем, что сварку осуществляют с короткими замыканиями дугового промежутка.
7. Способ по п.1, отличающийся тем, что сварку осуществляют с управляемым капельным переносом электродного металла.
8. Способ по п.1, отличающийся тем, что осуществляют импульсную сварку, при этом для каждого из информативных частотных диапазонов определяют коэффициенты вариации для параметров режима сварки - тока импульса, времени импульса, частоты импульсов, напряжения в момент импульса тока, напряжения в момент паузы, тока горения дуги, времени горения дуги.
9. Способ по п.8, отличающийся тем, что при импульсной сварке дополнительно определяют коэффициенты вариации для параметров режима сварки - за заданный промежуток времени тока сварки, напряжения на дуге и мощности дуги.